НАБИВНОЕ ПОЛОТНО И СПОСОБ ЕГО ИЗГОТОВЛЕНИЯ
PRINT FABRIC AND METHOD OF ITS MANUFACTURING

Область техники, к которой относится изобретение
Настоящее изобретение относится к полотнам, полезным для верхних покрытий одноразовых абсорбирующих изделий, и более конкретно одноразовых абсорбирующих изделий, имеющих видимые изображения на своих верхних покрытиях.
Уровень техники
Одноразовые абсорбирующие изделия, такие как одноразовые подгузники, гигиенические салфетки, прокладки, устройства для приема жидких отходов жизнедеятельности, устройства для приема твердых отходов жизнедеятельности, подгузники-трусики, тампоны и т.п., известны из уровня техники. Набивка на верхнюю поверхность или под верхней поверхностью абсорбирующего изделия известна из уровня техники. Известна набивка для создания сигнала, который маскирует пятна, например. В одном имеющемся в данное время на рынке одноразовом абсорбирующем изделии, гигиенических салфетках торговой марки ALWAYS, на слое, расположенном под верхним слоем нанесен цветовой сигнал, видимый через верхний слой. Путем набивки на слой под верхним слоем, цветовой сигнал можно увидеть через верхний слой для обеспечения ощущения глубины в абсорбирующем изделии. Ощущение глубины нанесенного цветового сигнала, по-видимому, является особо эффективным при применении для верхнего слоя из трехмерной формованной пленки, как при применении в вышеуказанных гигиенических салфетках торговой марки ALWAYS.
Было бы желательным получить указанные преимущества при нанесении цветового сигнала на слое, расположенном под верхним слоем одноразового абсорбирующего изделия альтернативным образом, который (1) не требует слоя, расположенного под верхним слоем, или (2) может позволить удаление слоя материала, или (3) использует меньшее количество чернила или другого средства для нанесения для достижения приемлемого уровня визуального восприятия пользователем.
Сущность изобретения
Описано полотно, на которое нанесен краситель и/или композиция, обеспечивающие благоприятное воздействие на кожу. Полотно может быть трехмерным влагопроницаемым полимерным полотном или нетканым полотном. Полотно может включать конфигурацию выступов, конфигурацию взаимосвязанных элементов, где взаимосвязанные элементы определяют отверстия. Отверстия определены в первой поверхности полотна в первой плоскости полотна и проходят в части боковых стенок ко второй поверхности во второй плоскости полотна. Краситель или жидкая композиция могут быть нанесены на, по меньшей мере, часть второй поверхности полотна.
Краткое описание чертежей
На ФИГ.1 представлен вид в перспективе части трехмерной формованной пленки, приемлемой для применения в настоящем изобретении.
На ФИГ.2 представлен вид в перспективе трехмерной формованной пленки, приемлемой для применения в настоящем изобретении.
На ФИГ.3 представлен вид в перспективе трехмерной формованной пленки, приемлемой для применения в настоящем изобретении.
На ФИГ.4 представлен увеличенный вид в перспективе части трехмерной формованной пленки, показанной на ФИГ.3.
На ФИГ.5 представлен вид в перспективе трехмерной формованной пленки в соответствии с настоящим изобретением.
На ФИГ.6 представлен вид в перспективе одноразового абсорбирующего изделия в соответствии с настоящим изобретением.
На ФИГ.7 представлено схематическое изображение процесса флексографической печати в соответствии с настоящим изобретением.
На ФИГ.8 представлено детальное изображение процесса печати, приведенного на ФИГ.7.
На ФИГ.9 представлена микрофотография полотна в соответствии с настоящим изобретением.
На ФИГ.10 представлена микрофотография полотна в соответствии с настоящим изобретением.
На ФИГ.11 представлено схематическое поперечное сечение нетканого полотна в соответствии с настоящим изобретением.
Подробное описание изобретения
Описаны полотно, способ и устройство изготовления полотна. Полотно может быть полезно применено в качестве верхнего слоя или другого компонента в одноразовом абсорбирующем изделии. Полотно может быть нетканым полотном или полимерной пленкой, которые известны из уровня техники для применения в качестве верхних слоев в одноразовом абсорбирующем изделии. В одном осуществлении, полотно может быть нетканым полотном, которое локально деформировано, например, тиснением, для получения внеплоскостного, т.е., трехмерного "Z-направления". "Z-направление", как используется в данной заявке, имеет стандартное значение, которое применяют в уровне техники для нетканых полотен и абсорбирующих изделий, и оно относится к направлению, которое, в общем, ортогонально X-Y плоскости, в общем, плоского, в общем, ровного полотна. Тиснение или другая структура, выполненные, в общем, на плоском ровном нетканом полотне, рассматривают как простирающиеся в Z-направлении. Z-направленные структуры в полотне могут быть макроскопическими, т.е., видимыми невооруженным глазом на расстоянии, приблизительно, 12 дюймов, и, как таковые, могут эффективно увеличивать рыхлость полотна. Рыхлость является мерой, противоположной плотности, т.е., выражается в единицах объема на единицу массы, и может быть увеличена путем увеличения плотности полотна без увеличения основной массы полотна. Трехмерные выступы, сформированные смещениями, могут определять отверстия и могут быть однородными в Z-направленных размерах (т.е., "высоте"), таким образом, что дистальные концы выступов могут быть рассмотрены как оканчивающиеся в общей плоскости, или поверхности, как описано ниже для формованных пленок. Полотно может быть формованной пленкой, такой как макроскопически растянутое трехмерное влагопроницаемое полимерное полотно. Описание, приведенное ниже, раскрыто в контексте осуществления формованной пленки, но необходимо понимать, в принципе, что описанные полотно, устройство и способы могут быть адаптированы для трехмерно формованного нетканого полотна.
На ФИГ.1 представлен увеличенный, частично сегментированный вид в перспективе известного из уровня техники макроскопически растянутого, трехмерного, влагопроницаемого полимерного полотна 40, в общем, формованного в соответствии с патентом США №4,342,314, выданным Radel et al. 3 августа 1982 г. Было обнаружено, что полотно такого типа чрезвычайно подходит для применения в качестве верхнего слоя в абсорбирующем изделии, таком как гигиенические салфетки, прокладки для нижнего белья, устройства для приема отходов жизнедеятельности и т.п. Влагопроницаемое полотно 40 имеет множество макроскопических поверхностных аберраций, которые могут быть отверстиями, такими как первичные отверстия 41. Первичные отверстия 41 формируют при помощи множества взаимосвязанных элементов, таких как волокноподобные элементы, например, 42, 43, 44, 45 и 46, которые взаимосвязаны друг с другом, определяя непрерывную первую поверхность 50 полотна 40. Каждый волокноподобный элемент имеет основную часть, например, основную часть 51, расположенную в плоскости 52 первой поверхности 50. Каждая основная часть имеет часть боковой стенки, например, часть боковой стенки 53, присоединенную к ее продольной кромке. Части боковых стенок проходят, в общем, в направлении прерывистой второй поверхности 55 полотна 40. Пересекающиеся части боковых стенок взаимосвязаны друг с другом, соединяя первую и вторую поверхности полотна, и заканчиваются, по существу, одновременно друг с другом в плоскости 56 второй поверхности 55. Плоскости 52 и 56 могут быть, по существу, параллельными и разделены расстоянием, которое в данной заявке имеет название толщины, или калибра Н. В некоторых осуществлениях, основная часть 51 может иметь поверхностные аберрации 58 в соответствии с патентом США №4,463,045, выданным Ahr et al. 31 июля 1984 г.
Как используется в данной заявке, термин "макроскопически растянутое" относится к структуре полотна, формованной из заготовок полотна или пленки, например, плоского полотна, которое привели в соответствие с поверхностью трехмерной формирующей структуры, таким образом, что обе стороны, или поверхности, заготовки полотна постоянно изменяются из-за, по меньшей мере, частичного соответствия заготовки полотна трехмерной конфигурации формирующей структуры. Трехмерная структура приводит к получению первой поверхности (например, первой поверхности 50) и второй поверхности (например, второй поверхности 55), которые разделены на предварительно определенное расстояние, где предварительно определенное расстояние, по меньшей мере, в два, три, четыре, пять или десять раз превышает толщину заготовки полотна или пленки. Такие макроскопически растянутые полотна, типично, приводят в соответствие с поверхностью формирующей структуры путем тиснения (т.е., если формирующая структура имеет конфигурацию, содержащую, главным образом, наружные выступы), путем выдавливания (т.е., если формирующая структура имеет конфигурацию, содержащую, главным образом, впадины или отверстия) или комбинацией обоих.
Как используется в данной заявке, термин "макроскопический" относится к структурным параметрам или элементам, которые легко видимы и четко различимы для человека, имеющего 20/20 зрения, если перпендикулярное расстояние между глазом зрителя и полотна составляет, приблизительно, 12 дюймов. Наоборот, термин "микроскопический" используют для ссылок на структурные параметры или элементы, которые не легко увидеть и которые нечетко различимы для человека, имеющего зрение 20/20, если перпендикулярное расстояние между глазом зрителя и полотном составляет, приблизительно, 12 дюймов. В общем, как используется в данной заявке, первичные отверстия полотна, описанного в данной заявке, являются макроскопическими, и поверхностные аберрации, такие как похожие на волоски тонкие волокна, которые описаны более подробно ниже, считаются микроскопическими.
Термин "плоский", как используется в данной заявке, относится к общему состоянию заготовки полотна или пленки при рассмотрении невооруженным взглядом, перед постоянной деформацией полотна в трехмерную формованную пленку. В данном контексте экструдированные пленки перед постэкструзионной обработкой и пленки, которые не проявляют значительную степень постоянной макроскопической трехмерности, например, внеплоскостную деформацию пленки, будут, в общем, описаны как плоские.
Как используется в данной заявке, термин "полимерное полотно" относится к полотнам, которые, по существу, состоят полностью из полимерного материала, таким как полимерные пленки и нетканые материалы. Термин "полимерная пленка" относится к пленочным полимерным полотнам, включая полотна, изготовленные из полиэтилена или полипропилена, которые традиционно используют для верхних слоев и задних слоев одноразовых абсорбирующих изделий. Полимерные пленки могут быть получены с помощью способов, хорошо известных из уровня техники, включая экструзионные, литьевые способы, способы продувки и ламинирования, такие как совместная экструзия. Термин "нетканый" или "нетканое полотно" относится к нетканым полимерным полотнам, изготовленным из полимерных волокон, таких как полиэтилен, пропилен, PET и их комбинации и смеси, включая двухкомпонентные волокна, перевивочные волокна и штапельные волокна. Нетканые полотна могут быть получены с помощью способов, хорошо известных из уровня техники, включая плавление, гидроплетение, кардирование, аэродинамический способ, спанбонд и т.п.
Как используется в данной заявке, термин "взаимосвязанные элементы" относится к некоторым или ко всем элементам полотна, например, полотна 40, приведенного на ФИГ.1, части которого служат для определения первичных отверстий непрерывной структуры. Как может быть оценено из описания ФИГ.1 и настоящего изобретения, приведенного в данной заявке, взаимосвязанные элементы, например, волокноподобные элементы 42, 43, 44, 45 и 46, являются структурно непрерывными, а смежные взаимосвязанные элементы заходят друг в друга при помощи взаимоприлегающих переходных частей. Отдельные взаимосвязанные элементы могут быть наилучшим образом описаны путем ссылки на ФИГ.1 как части полотна, расположенные между любыми двумя соседними первичными отверстиями, которые начинаются в первой плоскости и проходят во вторую плоскость. На первой поверхности полотна взаимосвязанные элементы вместе формируют непрерывную структуру, или конфигурацию, где непрерывная структура взаимосвязанных элементов определяет первичные отверстия, а на второй поверхности полотна взаимосвязанные боковые стенки взаимосвязанных элементов вместе формируют прерывистую конфигурацию вторичных отверстий.
В трехмерном макроскопически растянутом полотне, взаимосвязанные элементы могут быть описаны как каналоподобные. Их двухмерное поперечное сечение может быть также описано как "U-образное", как в упомянутом выше патенте Radel '314, или "вогнутое вверх", как описано в патенте США №5,514,105, выданном 7 мая 1996 Goodman, Jr., et al. Термин «вогнутый вверх", как используется в данной заявке, и как представлено на ФИГ.1, описывает ориентацию каналообразной формы взаимосвязанных элементов по отношению к поверхностям полотна, где основная часть 51, в общем, находится в первой поверхности 50, а ножки, например, части боковых стенок 53, канала, выходят из основной части 51 в направлении второй поверхности 55, где отверстия каналов находятся, по существу, во второй плоскости 55. В общем, для плоскости, проходящей сквозь полотно, например, полотно 40, ортогонально к плоскости, например, плоскости 52, первой плоскости 50 и пересекающей любые два прилегающие первичные отверстия, например, отверстия 41, полученное в результате поперечное пересечение взаимосвязанных элементов, расположенных в ней, будет иметь, в общем, вогнутую вверх форму, которая может быть, по существу, U-образной.
Термин "непрерывный", как используется в данной заявке для описания первой поверхности макроскопически растянутого, трехмерного полотна из формованной пленки, относится к непрерывному характеру первой плоскости, в общем, в плоскости первой поверхности. Таким образом, любая точка на первой поверхности может быть достигнута с любой другой точки на первой поверхности без существенного отклонения от первой поверхности. Наоборот, как используется в данной заявке, термин "прерывистый", если его используют для описания второй поверхности трехмерного полотна из формованной пленки, относится к прерывистому характеру второй поверхности, в общем, в плоскости второй поверхности. Таким образом, любая точка на второй плоскости не может быть обязательно достигнута от любой другой точки на второй поверхности без существенного отклонения от второй поверхности в плоскости второй поверхности.
На ФИГ.2 показано увеличенное, частично сегментированное, перспективное изображение части другого известного из уровня техники полимерного полотна 110 с микроотверстиями, формованного, в общем, в соответствии с патентом США №4,629,643, выданным Curro et al. Поверхностные аберрации с микроотверстиями 120 могут быть сформированы способом гидроформинга, при котором струю жидкости под высоким давлением применяют для приведения полотна в соответствие с трехмерным опорным элементом. Как показано, разрывы, которые совпадают, по существу, с максимальной амплитудой каждой поверхностной аберрации 120, имеющей микроотверстия, приводят к образованию вулканообразного отверстия 125, имеющего относительно тонкие лепестки неправильной формы 126 по периметру. Относительно тонкие лепестковые кромки 128 отверстия такого полотна обеспечивают повышенное восприятие мягкости кожей пользователя по сравнению, например, с полотном, заявленным Ahr '045. Полагают, что такое восприятие мягкости вызвано относительным отсутствием сопротивления сжатию и сдвигу, которые вызваны поверхностными аберрациями, имеющими вулканообразные отверстия. Для полотна типа, показанного на ФИГ.2, которое имеет как макроотверстия (как показано на полотне, изображенном на ФИГ.1), так и микроотверстия, проходящие от первой поверхности 50, калибр H является расстоянием от плоскости 56 второй поверхности 55 до плоскости поверхности, соответствующей, в общем, лепестковым кромкам 128 вулканообразных отверстий 125.
На ФИГ.3 представлено увеличенное, частично сегментированное перспективное изображение влагопроницаемого, макроскопически растянутого, трехмерного полимерного полота 80, описанного в патентной заявке США №10/324,366, поданной 20 декабря 2002 г., под названием «Полимерное полотно, мягкое и шелковистое на ощупь». Геометрическая конфигурация макроскопических поверхностных аберраций, например, первичных отверстий 71, полимерного полотна может быть, в общем, аналогична конфигурации полотна 40, изображенного на ФИГ.1. Первичные отверстия 71 могут в данной заявке иметь названия "отверстия" или "макроотверстия", и относиться к отверстиям в полотне, которые позволяют перенос жидкости между первой поверхностью 90 полотна 80 и второй поверхностью 85 полотна 80. Первичные отверстия 71 полотна, показанные на ФИГ.3, определены в плоскости 102 первой поверхности 90 непрерывной структурой взаимосвязанных элементов, например, элементов 91, 92, 93, 94 и 95, взаимосвязанных друг с другом. Форма первичных отверстия 71, которые выступают из плоскости первой поверхности 90, может представлять собой форму многоугольников, например, квадратов, шестиугольников и т.д., в упорядоченной или хаотической конфигурации. В предпочтительном осуществлении, первичные отверстия 71 имеют форму модифицированных овалов, и в одном осуществлении первичные отверстия 71 имеют общую форму капли. Полимерное полотно 80 имеет множество поверхностных аберраций 220 в форме похожих на волоски тонких волокон 225, более подробно описанных ниже. Для полотен типа, который изображен на ФИГ.3, имеющих как макроотверстия 71, так и похожие на волоски тонкие волокна 225, проходящие от первой поверхности 90, калибр H является расстоянием от плоскости 106 второй поверхности 85 до плоскости поверхности, соответствующей, в общем, дистальным концам 226 похожих на волоски тонких волокон 225.
В трехмерном полимерном полотне 80 с микроотверстиями, каждый взаимосвязанный элемент содержит основную часть, например, основную часть 81, расположенную, в общем, в плоскости 102, а каждая основная часть имеет части боковых стенок, например, части боковых стенок 83, выходящие из каждой ее продольной кромки. Части боковых стенок 83 проходят, в общем, в направлении второй поверхности 85 полотна 80 и примыкают к боковым стенкам прилегающих взаимосвязанных элементов, соединяя первую и вторую поверхности, 90 и 85, соответственно, и оканчиваются, по существу, одновременно друг с другом, определяя вторичные отверстия, например, вторичные отверстия 72 в плоскости 106 второй поверхности 85.
На ФИГ.4 представлено дополнительное увеличенное частичное изображение трехмерного полимерного полотна 80, показанного на ФИГ.3. Трехмерное полимерное полотно 80 содержит полимерную пленку 120, т.е., заготовку пленки, которая может представлять собой одинарный слой экструдированного полимера или многослойную совместно экструдированную или ламинатную пленку, содержащую два или более слоев. Как показано на ФИГ.4, пленка 120 представляет собой двухслойный ламинат, содержащий первый слой 101 и второй слой 103. Ламинатные материалы могут быть совместно экструдированы, как известно из уровня техники изготовления ламинатных пленок, включая пленки, содержащие слои покрытия. В то время, как в настоящее время предпочтительным является то, как показано на ФИГ.4, что полимерные слои, например, слои 101 и 103, заканчиваются, по существу, одновременно в плоскости второй поверхности 106, сейчас не считают, что это является необходимым для них. Один или более слоев могут проходить, дополнительно, по направлению ко второй поверхности, чем к остальным.
На ФИГ.4 показано множество поверхностных аберраций 220 в виде похожих на волоски тонких волокон 225. Похожие на волоски тонкие волокна формируют в виде выступающих продолжений полимерного полотна 80, в общем, на его первой поверхности 90. Количество, размер и распределение похожих на волоски тонких волокон 225 на полимерном полотне 80 может быть предварительно определено, исходя из желаемого ощущения на коже. Для применения в качестве верхнего слоя в одноразовом абсорбирующем изделии является предпочтительным, если похожие на волоски тонкие волокна 225 выступают только из основной части 81 в первой плоскости 90 полимерного полотна 80, как показано на ФИГ.3 и 4. Следовательно, если полотно 80 применяют в качестве верхнего слоя в одноразовом абсорбирующем изделии, полотно может быть ориентировано таким образом, что похожие на волоски тонкие волокна 225 контактируют с кожей для создания превосходного ощущения мягкости, кроме того, похожие на волоски тонкие волокна 225 не препятствуют прохождению жидкости через макроотверстия 71. Дополнительно, наличие похожих на волоски тонких волокон 225 с закрытыми дистальными частями 226 приводит к уменьшению повторного увлажнения, т.е., уменьшенному количеству жидкости, которая повторно поступает к поверхности верхнего слоя после первого прохождения через верхний слой к нижним абсорбирующим слоям.
На ФИГ.5 показано полотно в соответствии с настоящим изобретением, где полотно 140 в данном осуществлении аналогично во всех отношениях полотну, приведенному на ФИГ.1, на вторую поверхность 155 которого нанесен краситель, где краситель в данном осуществлении присутствует в форме слоев чернил 160. Слои чернил 160 могут быть описаны как дискретные разделенные в пространстве слои чернил. Краситель может представлять собой любой краситель, приемлемый для нанесения на полимерную пленку, включая чернила и красители на водной основе, чернила и красители на основе растворителя, отверждающиеся под действием УФ-излучения чернила и красители, краски, пигмент или жидкие красители, такие как пищевые красители. Красители могут иметь цвета, контрастирующие с цветом полотна 140 и могут быть первичными цветами и традиционными цветами, такими как красный, зеленый, синий, желтый, розовый, пурпурный, оранжевый или черный. Если полотно 140 окрашено в темный цвет, то краситель может быть светлым, например, светло-серым, серебристым, белым или бежевым. Влагопроницаемое полотно 140 имеет множество макроскопических поверхностных аберраций, которые могут быть отверстиями, такими как первичные отверстия 141. Первичные отверстия 141 сформированы при помощи множества взаимосвязанных элементов, таких как волокноподобные элементы, например, 142, 143, 144, 145 и 146, которые взаимосвязаны друг с другом, определяя непрерывную первую поверхность 150 полотна 140. Каждый волокноподобный элемент имеет основную часть, например, основную часть 151, расположенную в плоскости 152 первой поверхности 150. Каждая основная часть имеет часть боковой стенки, например, часть боковой стенки 153, присоединенную к ее продольной кромке. Части боковых стенок проходят, в общем, в направлении прерывистой второй поверхности 155 полотна 140. Пересекающиеся части боковых стенок взаимосвязаны друг с другом, соединяя первую и вторую поверхности полотна, и заканчиваются, по существу, одновременно друг с другом в плоскости 156 второй поверхности 155. Плоскости 152 и 156 могут быть, по существу, параллельными и разделены расстоянием, которое в данной заявке имеет название толщины или калибра Н. В общем, значение калибра Н полотен в соответствии с настоящим изобретением, полезных в качестве верхнего слоя на одноразовом абсорбирующем изделии, может находиться в диапазоне 0,1-2 миллиметров, с возрастанием 0,01 мм в диапазоне данных значений. Значение калибра Н может составлять от 0,40 до 0,60 миллиметров. Среднее значение калибра Н может составлять приблизительно 0,44 миллиметров. В некоторых осуществлениях, основная часть 151 может иметь поверхностные аберрации 158 в соответствии с патентом США №4,463,045, выданным Ahr et al. 31 июля 1984 г.
В некоторых осуществлениях, части боковых стенок 153 заканчиваются, по существу, одновременно, таким образом, что вторая поверхность 155 совпадает, по существу, полностью с плоскостью 156. Однако, в некоторых осуществлениях, части боковых стенок 153 могут заканчиваться, по существу, не одновременно, как например иметь зазубрины, в которых различные части имеют различную высоту Н. В таком осуществлении, можно полагать, что плоскость 156 расположена на среднем расстоянии Н, которое определено второй поверхностью 155. В каждом осуществлении, полагают, что части боковых стенок проходят во вторую поверхность во второй плоскости полотна.
Слои чернил 160 показаны на ФИГ.5 как, главным образом, расположенные на дистальных концах боковых стенок 153, т.е., по существу, только на второй поверхности 155. Поскольку боковые стенки могут быть относительно тонкими, включая уменьшение толщины по сравнению с исходной толщиной исходной пленки материала полотна, что вызвано способом изготовления, и поскольку чернила могут быть нанесены в виде капель с размерами, превышающими толщину боковых стенок, в некоторых осуществлениях слои чернил могут проходить на некоторое расстояние по боковой стенке 153 от дистального конца и даже могут быть рассмотрены как нанесенные, по существу, только на вторую поверхность 155. Следовательно, в одном осуществлении, красители в виде слоев чернил 160 на второй поверхности 155 могут находиться на кромках пленки или, главным образом, на кромках пленки на дистальных концах частей боковых стенок 153. В других осуществлениях, дополнительно к нанесению на кромки пленки на дистальных концах частей боковых стенок 153 чернила могут быть нанесены на другие части частей боковых стенок 153, включая внутренние и внешние поверхности частей боковых стенок 153.
Одним из преимуществ наличия красителя, нанесенного на, по меньшей мере, часть второй поверхности трехмерного полотна из формованной пленки, такого как полотно, показанное на ФИГ.5, является создание ощущения глубины. При применении в качестве верхнего слоя на абсорбирующем изделии, полотно с красителем, нанесенным на плоскость под верхней поверхностью, обеспечивает визуальное восприятие глубины и яркости, приятных для потребителей. Дополнительно, благодаря тому, что краситель фактически расположен на плоскости под верхней поверхностью, краситель, в сущности, находится далеко от кожи пользователя при применении полотна в качестве верхнего слоя на абсорбирующем изделии. Такое удаленное расположение может быть полезным для некоторых красителей, которым нежелательно находиться на верхней поверхности верхнего слоя или рядом с ней.
Одним из преимуществ полотна в соответствии с настоящим изобретением и способов изготовления, описанных ниже, является то, что краситель, или комбинация красителей, могут быть нанесены на полотно в различных зонах частей боковых стенок 153. Например, краситель может быть нанесен, ограничиваясь, по существу, второй поверхностью 155. Краситель, или другой краситель, имеющие разный цвет, могут быть нанесены посередине между первой поверхностью 150 и второй поверхностью 153. При применении более одного цвета красителя может быть создано множество цветовых панелей для обеспечения новых визуальных эффектов для пользователя, который рассматривает полотно со стороны первой поверхности. При применении в качестве верхнего слоя в абсорбирующем изделии, различные красители, цвета красителей и возможности замены могут быть скомбинированы для создания новых визуальных форм, эффектов глубины, цветовых сочетаний. Например, в одном осуществлении, первый краситель может быть нанесен на вторую поверхность центральной области верхнего слоя гигиенической салфетки, а второй краситель другого цвета может быть нанесен на вторую поверхность боковой или конечной области верхнего слоя. В другом осуществлении, первый краситель может быть нанесен на вторую поверхность центральной области верхнего слоя гигиенической салфетки в форме завитков, а второй краситель другого цвета может быть нанесен на среднебоковые части в той же самой области верхнего слоя, в той же самой форме завитков, обеспечивая оптический эффект. Конечно, может быть рассмотрено любое сочетание цветов, цвет, расположение слоев, форма слоя, которые обладают собственным новым визуальным эффектом.
Слои чернил 160 на второй поверхности 155 полотна 140 могут быть нанесены способом печати, таким как способ глубокой печати и флексографической печати, как описано ниже. Могут быть использованы другие способы печати, известные из уровня техники, каждый из которых имеет свои преимущества и недостатки. Преимуществом способа флексографической печати является возможность регулирования установок зоны печатного контакта таким образом, что только вторая поверхность 155 полотна 140 контактирует с чернильным валиком с высокой возможностью контроля. В результате слои чернил 160 могут быть точно проконтролированы таким образом, чтобы быть нанесенными на поверхность полотна 140, которая находится на предварительно определенном расстоянии от первой поверхности 150. Как описано выше, если полотно 140 применяют в качестве верхнего слоя на одноразовом абсорбирующем изделии, то слои чернил 160 на второй поверхности 155 могут придавать ощущение глубины, видимой со стороны пользователя одноразового абсорбирующего предмета одежды. Путем достижения восприятия глубины таким образом, нижние слои, такие как вторичные верхние слои с нанесенными сигналами, могут быть удалены без потери возможности получения цветового сигнала. Также, путем печати только на вторую плоскость 155 формованной пленки, количество чернил, которое применяют для получения коммерчески жизнеспособного визуального сигнала, может быть значительно уменьшено, по сравнению с нанесением цветового сигнала на нижний слой, такой как вторичный верхний слой или основной слой.
Слои чернил 160 могут находиться рядом друг с другом, формируя, по существу, полное покрытие второй поверхности 155, или могут быть относительно удалены друг от друга. Слои чернил 160 могут быть, по существу, расположены только на самых концах частей боковых стенок 153, или слои чернил 160 могут проходить на значительное расстояние вплоть до части боковой стенки 153 в направлении первой поверхности 150. В одном осуществлении слои чернил 160 являются невыцветающими, так, что они не растворяются, не распадаются или не смываются потоком, по меньшей мере, воды, мочи или менструальной крови. В другом осуществлении, слои чернил 160 могут быть растворимыми в, по меньшей мере, воде, моче или менструальной крови, так что после попадания жидкости на нанесенный цвет, он изменяется или исчезает. Такое изменение цвета может указывать на увлажнение, объем жидкости, местонахождения жидкости и/или вид жидкости.
В одном осуществлении, слои чернил 160 могут быть нанесены таким образом, чтобы получать графическое изображение, видимое с обращенной к телу стороны одноразового абсорбирующего изделия. Например, как показано на ФИГ.6, изображение может быть аналогичным изображению, описанному в одновременно поданной, имеющей одних и тех же владельцев патентной заявке США №10/025,059, поданной 19 декабря 2001, под названием «Абсорбирующее изделие», в одновременно поданной, имеющей одних и тех же владельцев патентной заявке США №10/967,454, поданной 18 октября 2004 г., под названием «Абсорбирующее изделие».
На ФИГ.6 обеспечено перспективное изображение абсорбирующего изделия 210. В данной заявке абсорбирующее изделие 210 имеет верхнюю поверхность 222, нижнюю поверхность (не показано) и периферическую область 212, содержащую верхний слой 225, имеющий нижнюю поверхность (не показана) и видимую поверхность 232, расположенную напротив нижней поверхности. Видимая поверхность 232 обращена лицевой стороной вверх по направлению к верхней поверхности 222 абсорбирующего изделия 210. Абсорбирующее изделие 210 дополнительно содержит задний слой 223, имеющий поверхность, лицевая сторона которой обращена к одежде (не показано), и поверхность, лицевая сторона которой обращена к пользователю, и которая расположена напротив поверхности, лицевая сторона которой обращена к одежде, где задний слой 223 присоединен к верхнему слою 225, что является традиционным и известным из уровня техники. Абсорбирующее изделие 210 также содержит абсорбирующую сердцевину 220, имеющую верхнюю поверхность 221 и нижнюю поверхность (не показано), которая расположена напротив верхней поверхности 221. Абсорбирующая сердцевина 220 расположена между верхним слоем 225 и задним слоем 223, что является традиционным и известным из уровня техники.
Слои чернил 160 могут обеспечивать видимое со стороны видимой поверхности 232 графическое изображение, такое как графическое изображение 240, показанное на ФИГ.6. В осуществлении, показанном на ФИГ.6, абсорбирующее изделие 210 имеет, по меньшей мере, две части, т.е., часть, содержащую графическое изображение 240, и часть 250, не содержащую графическое изображение 240. Графическая 240 и неграфическая часть 250 могут быть видимыми со стороны видимой поверхности 232 верхнего слоя 225. Графическое изображение 240 может иметь, по меньшей мере, две затемненные области, первую затемненную область 242 и вторую затемненную область 244. В одном осуществлении, как показано на ФИГ.6, первая затемненная область 242 может быть расположена, по существу, в пределах второй затемненной области 244. Вторая затемненная область 244 может отличаться, по осветленности, затемненности, и/или цвету, от первой затемненной области 242. Может быть задействовано большое количество затемненных областей для создания дополнительного ощущения глубины абсорбирующего изделия пользователем, который смотрит на видимую поверхность 22 верхнего слоя 225.
Несмотря на то, что графическое изображение, показанное на ФИГ.6, аналогично графическому изображению, приведенному в упомянутой выше патентной заявке США №10/025,059, в настоящем изобретении форма, размер, окраска, расположение и интенсивность графического изображения 240 могут различаться только размерами основы и примененными методами печати. Например, путем использования печатной машины высокой печати, литографической, трафаретной печати, флексографической или глубокой печати, практически любое графическое изображение любого цвета или любого сочетания цветов может быть нанесено на верхний слой 225. Дополнительно, путем регулирования параметров обработки, таких как зазор между валиками во флексографическом процессе, количество и местоположение чернил может быть изменено с получением различного восприятия цветовой интенсивности, яркости/затемнения, оттенков, насыщенности и ощущения глубины.
В одном осуществлении, графическое изображение 240 или другое печатное изображение может быть нанесено на полотно, такое как верхний слой 225, путем флексографической печати так, как схематически показано на ФИГ.7. В процессе флексографической печати 300 может быть использовано любое известное устройство и оборудование для флексографической печати, включая средства обработки, известные из уровня техники. Как показано, чернила 305 подают в камеру 310, содержащую скребок-лопатку, известную из уровня техники, которая функционально связана с анилоксовым валиком 320, в который однородно переходят чернила из камеры 310 при вращении анилоксового валика 320 в указанном направлении. Анилоксовый валик 320 функционально связан с накатным валиком 330, так что при перемещении иглы 340 чернила переходят из анилоксового валика 320 в накатной валик 330. Накатной валик 330 собирает чернила с анилоксового валика 320 в конфигурации, соответствующей шаблону, который желателен для нанесения на основу 345. Основу 345, на которую будет нанесен шаблон, такую как полотно для верхнего слоя одноразового абсорбирующего изделия, такого как гигиеническая салфетка, изображенная на ФИГ.6, подают на центральный прессовый валик 340 (любым удобным образом, не показано), который вращается в направлении, показанном на ФИГ.7.
После того, как основа 345 входит в полосу печатного контакта 335, сформированную функциональным связыванием с поверхностями накатного валика 330 и центрального прессового валика 340, чернила 305 на поверхности накатного валика 330 контактируют с основой 345 и переходят на нее. Именуемый иногда красочным оттиском, шаблон переноса краски соответствует графическому изображению 240, которое затем становится видимым на набивном полотне 350 и будет, в конце концов, видимым со стороны видимой поверхности 232 верхнего слоя 225 абсорбирующего изделия.
Могут быть реализованы альтернативные осуществления описанного процесса флексографической печати. Например, может быть размещено множество зон печатного контакта 335, где на каждую зону подают соответствующее количество чернил и анилоксовых/накатных валиков таким образом, что на основу 345 может быть нанесено множество шаблонов и графических изображений, имеющих множество цветов и интенсивностей цвета. В одном осуществлении, могут быть использованы две такие зоны печатного контакта 335, где каждая зона печатного контакта придает цвет в буферизированном шаблоне для создания двухцветного графического изображения на основе 345, где изображение затем должно быть буферизировано таким образом, чтобы оно было соответствующим образом расположено на рабочей поверхности 232 верхнего слоя 225 абсорбирующего изделия. В некоторых осуществлениях, при выполнении множественных операций печати, может быть необходимым, чтобы чернила после одной операции печати были достаточно высушены перед проведением следующей операции печати. Следовательно, в одном осуществлении, между операциями печати могут быть функционально расположены средства сушки, такие как инфракрасная сушка, отвердевание под действием УФ-излучения, сушка активным вентилированием и т.п., как известно из уровня техники.
Существует много преимуществ печати изображений на трехмерное полотно из формованной пленки способами в соответствии с настоящим изобретением. Например, как показано на ФИГ.8, на полотно, такое как полотно 40, показанное на ФИГ.1, может быть нанесена печать способом флексографической печати, где первая поверхность 50 обращена к центральному прессовому валику 340, а вторая поверхность 55 обращена к внешней части по отношению к центральному прессовому валику 340. Промежуток G между накатным валиком 330 и центральным прессовым валиком 340 может быть установлен таким образом, что чернила переходят только на вторую поверхность 55 полотна 140, которое, в данном осуществлении, представляет собой основу 345, которая становится набивной и представляет собой набивное полотно 350. После нанесения набивное полотно 350 представляет собой полотно 140 в соответствии с настоящим изобретением, как показано на ФИГ.5. Чернила переносили посредством флексографического способа для нанесения только на вторую поверхность 155 и, в зависимости от размера промежутка G, на части боковых стенок 153.
2
Промежуток G может быть отрегулирован в зависимости от калибра Н основы трехмерного полотна из формованной пленки 345. В одном осуществлении, промежуток G может быть, по существу, равен калибру Н таким образом, что чернила нанесены только на самые края частей боковых стенок 153 во второй поверхности 155. В другом осуществлении, промежуток G может быть меньшим, чем калибр Н, таким образом, что части боковых стенок 153 сжаты в зоне печатного контакта 335, что приводит к нанесению чернил на часть боковых стенок 153. На ФИГ.9 представлена микрофотография, на которой показана секция второй поверхности 155, имеющая длину приблизительно 3 мм (по горизонтали на ФИГ.9), полотна 140 в соответствии с настоящим изобретением, где показаны места нанесения чернил 160 на концы частей боковых стенок 153 на, по существу, второй поверхности 155. На ФИГ.9 показана обратная сторона полотна, аналогичная стороне, показанной на ФИГ.5, где термин "обратная" используют для обозначения стороны полотна, противоположной первой поверхности 150, и он включает вторую поверхность 155. При фактическом применении любая из сторон может быть "нижней", таким образом, термины в данной заявке используют только для обозначения стороны с нанесенной набивкой, которая может быть обратной, как определено на ФИГ.5, например. Как показано в конфигурации, приведенной на ФИГ.9, полотно 140 согнуто, как лучше показано в верхней части ФИГ., с образованием конусообразной структуры, сформованной частями боковых стенок 153. Как показано, чернила 305 наносят в виде комбинации близко расположенных точек на дистальных концах частей боковых стенок 153 процессом флексографической печати, как описано выше для ФИГ.7. Для основы набивного трехмерного полотна из формованной пленки 345, приведенной на ФИГ.9 как полотно 140, чернила являются чернилами на водной основе, доступным как GCOFW7835747 RD 11 от Sun Chemical, нанесенным на трехмерную формованную пленку от Tredegar Film Products, завод Haung Pu в Guangzhou, GD, China, имеющую калибр Н 0,44 мм (при измерении под нагрузкой 14,7 г/см), в процессе флексографической печати PROGLIDE, от Mark Andy/Comco, Inc. 910 Lila Ave., Milford, Ohio, где промежуток G регулируют до значения приблизительно 0,01" (0,254 мм).
2
В другом осуществлении, промежуток G может быть отрегулирован таким образом, что в зоне печатного контакта 335 основа трехмерного полотна из формованной пленки 345 значительно спрессована таким образом, чтобы чернила были нанесены на практически все поверхности набивного полотна 140, за исключением первой поверхности, такой как первая поверхность 50 полотна, показанная на ФИГ.1. На ФИГ.10 представлена микрофотография, на которой показана секция второй поверхности 155 с длиной, приблизительно, 3 мм (по горизонтали на ФИГ.10), полотна в соответствии с настоящим изобретением, где показаны чернила, нанесенные на практически всю обратную сторону полотна 140, где термин "обратная сторона" употребляют для обозначения стороны полотна, противоположной первой поверхности 150, и он включает вторую поверхность 155. При фактическом использовании, любая сторона может быть "обратной стороной", таким образом, данный термин употребляют только для обозначения стороны с нанесенной набивкой, которая может быть обратной, как определено на ФИГ.5, например. Как показано в конфигурации, приведенной на ФИГ.10, полотно 140 согнуто, как лучше показано в верхней части ФИГ., с образованием конусообразной структуры, сформированной частями боковых стенок 153. Как показано на ФИГ.10, конусообразные структуры были несколько деформированы в процессе набивки, а чернила 305 наносят в виде комбинации близко расположенных точек над практически всей обратной стороной полотна с помощью процесса флексографической печати, как описано выше для ФИГ.7. Для основы набивного трехмерного полотна из формованной пленки 345, приведенного на ФИГ.10, чернила являются чернилами на основе растворителей, доступными как CROFS7711705 DPO-149 от Sun Chemical, нанесенными на трехмерную формованную пленку от Tredegar Film Products, завод Haung Pu в Guangzhou, GD, China, имеющую калибр Н 0,44 мм (при измерении под нагрузкой 14,7 г/см) в процессе флексографической печати PROGLIDE от Mark Andy/Comco, Inc. 910 Lila Ave., Milford, Ohio, где промежуток G регулируют до значения приблизительно 0,0" (0,0 мм).
В одном осуществлении полотно в соответствии с настоящим изобретением может быть описано как трехмерное, влагопроницаемое полотно, содержащее конфигурацию выступов. Как показано на ФИГ.11, основа 345 может включать нетканое полотно 350, изготовленное при помощи известных способов, включая аэродинамический способ из расплава, спанбонд, кардирование, аэродинамический и гидравлический (например, бумажный) способ, а волокна могут быть синтетическими, двухкомпонентными, целлюлозными, нановолокнами, микроволокнами, формованными волокнами, волокнами, обработанными поверхностно-активными веществами, и другими видами волокон, известными из уровня техники, а полотно может иметь достаточное светопропускание, так, что нанесенный сигнал на одной стороне можно увидеть через полотно с другой стороны. Выступы 360 могут быть получены способами, известными из уровня техники, включая горячее пробивание отверстий, тиснение, гидроформинг и вакуумное формование. Два выступа 360 показаны в частичном поперечном разрезе ФИГ.11, где один выступ является закрытым дистальным концом, а второй имеет открытый дистальный конец с отверстием. Выступы 360 могут проходить в части боковых стенок к дистальным концам 362, которые вместе определяют прерывистую вторую поверхность 355 во второй плоскости 356 полотна. Краситель 370, такой как чернила или краситель, может быть нанесен на, по меньшей мере, часть дистальных концов 362 выступов 360, т.е., на вторую плоскость 355 полотна. Выступы 360 могут включать или определять отверстия 365, где отверстия определены в первой поверхности 354 указанного полотна в первой плоскости 352 полотна, и проходят в части боковых стенок к отверстиям, которые находятся, по существу, во второй плоскости полотна. Расстояние Н, которое может быть рассмотрено как эффективная толщина трехмерного полотна 350 между первой плоскостью 352 и второй плоскостью 356 может в два раза превышать среднюю толщину основы нетканого полотна, или в три раза, или в четыре раза, или, по меньшей мере, приблизительно, в пять раз. Полотно такого типа может быть эффективно применено в гигиенических салфетках, поскольку верхний слой, где применено такое полотно, не требует наличия нижнего слоя для обеспечения цветового сигнала, видимого для пользователя через поверхность верхнего слоя. Дополнительно, путем набивки нетканого полотна, которое применяют в качестве верхнего слоя, производитель может удалить слой материала, такой как вторичный верхний слой, если вторичный верхний слой был применен иным образом, чем поверхность набивки, на которую наносят цветовой сигнал, видимый пользователю через поверхность верхнего слоя. Дополнительно, при нанесении цветового сигнала на нетканое полотно, которое применяют в качестве верхнего слоя, как описано в данной заявке, используют меньшее количество чернил или другого печатного средства для достижения приемлемого уровня визуального восприятия пользователем. При нанесении чернил, например, только на дистальные части, т.е., кончики, выступов второй поверхности, относительно меньшее количество чернил может быть достаточным для обеспечения коммерчески приемлемого визуального сигнала для пользователя одноразового абсорбирующего продукта.
В одном осуществлении, следовательно, полотно в соответствии с настоящим изобретением может быть описано как трехмерное, влагопроницаемое, полимерное полотно, где полотно содержит конфигурацию взаимосвязанных элементов, взаимосвязанные элементы определяют отверстия, отверстия определяют в первой поверхности указанного полотна в первой плоскости указанного полотна, и они проходят в части боковых стенок ко второй поверхности во второй плоскости полотна, где чернила нанесены на, по меньшей мере, часть второй поверхности полотна. Полотно такого типа, которое иногда называют макроскопически растянутой формованной пленкой, эффективно применяют в гигиенических салфетках, поскольку верхний слой, где применено такое полотно, не требует наличия нижнего слоя для обеспечения цветового сигнала, видимого пользователю через поверхность верхнего слоя. Дополнительно, путем набивки на полотно, которое применяют в качестве верхнего слоя, производитель может удалить слой материала, такой как вторичный верхний слой, если вторичный верхний слой был применен иным образом, чем поверхность набивки, на которую наносят цветовой сигнал, видимый пользователю через поверхность верхнего слоя. Дополнительно, при нанесении цветового сигнала на полотно, которое применяют в качестве верхнего слоя, как описано в данной заявке, используют меньшее количество чернил или другого печатного средства для достижения приемлемого уровня визуального восприятия пользователем. При нанесении чернил, например, только на кончики макроскопически растянутых конусов второй поверхности относительно меньшее количество чернил может быть достаточным для обеспечения коммерчески приемлемого визуального сигнала для пользователя одноразового абсорбирующего продукта.
В другом осуществлении, лосьоны, поверхностно-активные вещества, кремы и другие композиции, обеспечивающие благоприятное воздействие на кожу, могут быть нанесены на вторую поверхность полотна, где их наносят вместе с, например, красителем, таким как чернила или краситель, замененным на лосьон. В одном осуществлении, например, прозрачный или окрашенный лосьон, содержащий вазелин, может быть нанесен известными способами, такими как нагревание, достаточное для нанесения процессом флексографической печати. После нанесения на полотно, нагретую композицию вазелина охлаждают до отвердения на месте, таком как части боковых стенок полотна. Таким образом, лосьоны и композиции лосьонов могут быть нанесены отдельно или в качестве красителя, или вместе с красителем, или в сочетании с множеством красителей во множестве мест на полотне в соответствии с настоящим изобретением, для обеспечения благоприятного воздействия на кожу. Композиции лосьонов, например, могут быть нанесены на вторую поверхность полотна, которое применяют в качестве верхнего слоя, таким образом, что при применении, из-за тепла, выделяемого телом, движений при носке или перемещении жидкости, композиция лосьона может контактировать с кожей пользователя.
В другом осуществлении, печать может быть нанесена на нетканый/формованный из пленки ламинат. В одном осуществлении, может быть присоединено нетканое полотно, например, адгезивным или термическим соединением к поверхности формованной пленки, до или после формирования в трехмерное, влагопроницаемое, полимерное полотно. Таким образом, может быть получена сформированная пленка с мягкой волокнистой поверхностью.
В другом осуществлении, полотна, имеющие пучки, сформированные в них, включая ламинаты из пленок и нетканых полотен, могут быть набивными, как описано в данной заявке. В одном осуществлении, пучки могут быть сформированы путем пробивания иглой, или вращательными способами, известными как SELF, пробиванием отверстий дисковыми ножами, и т.п., как описано в находящихся на рассмотрении, принадлежащих одному и тому же правообладателю заявках США №11/156,020, поданной 17 июня 2005 г.; 10/737,306, поданной 16 декабря 2003 г.; 10/737,430, поданной 16 декабря 2003 г. Способ в соответствии с настоящим изобретением может быть применен для нанесения лосьона, красителя или другого текучего материала на кончики пучков. В одном осуществлении, способ в соответствии с настоящим изобретением может быть использован для нанесения чернил или красителей на кончики содержащего пучки нетканого или многослойного полотна.
Все документы, процитированные в подробном описании настоящего изобретения, в релевантных частях, включены в данную заявку путем ссылок; цитирование любого документа не должно быть истолковано как допущение того, что он является уровнем техники по отношению к настоящему изобретению. В той степени, в которой любое значение или определение термина, приведенного в данной письменной заявке, конфликтует с любым значением или определением термина в документе, включенном путем ссылки, значение или определение, назначенное данному термину в данной письменной заявке, будет определяющим.
Размеры и значения, описанные в данной заявке, не должны быть истолкованы как строго ограниченные приведенными точными численными значениями. Вместо этого, если не указано иное, каждый такой размер предназначен для обозначения как приведенного значения, так и функционально эквивалентного диапазона около данного значения. Например, размер, описанный как "40 мм" предназначен для обозначения "приблизительно 40 мм".
В то время как конкретные осуществления настоящего изобретения были проиллюстрированы и описаны, специалисту в данной области будет очевидно, что различные другие изменения и модификации могут быть осуществлены, не выходя за объем и суть настоящего изобретения. Поэтому настоящее изобретение предназначено для того, чтобы в объем формулы, которая прилагается, входили все такие изменения и модификации, которые входят в объем настоящего изобретения.